(57)【特許請求の範囲】
【請求項１】
熱可塑性合成樹脂を一軸延伸した延伸糸を密な状態に縦横に交差させて形成した遮光性布状体の上に、一軸延伸した延伸糸を粗な状態に縦横に交差させて形成した布状体又は不織布からなる消音用布状体が重ねられ、遮光性布状体と消音用布状体とが部分的に結合された、光線透過率が１０％未満、質量が５０〜７００ｇ／ｍ2の複層布状体からなることを特徴とする消音性除草シート。
【請求項２】
延伸糸の少なくとも一部に、フラットヤーンが用いられてなる請求項１に記載の消音性除草シート。
【請求項３】
延伸糸の少なくとも一部に、縦方向に小さな切れ目が多数形成されたスプリットヤーンが用いられてなる請求項１に記載の消音性除草シート。
【請求項４】
遮光性布状体と消音用布状体が、両者間に間隙を生じるように部分的に結合してなる請求項１〜３のいずれかに記載の消音性除草シート。
【請求項５】
遮光性布状体と消音用布状体が、ホットメルト剤で接合されてなる請求項１〜４のいずれかに記載の消音性除草シート。
【請求項６】
遮光性布状体と消音用布状体が、二重織りによって構成されてなる請求項１〜４のいずれかに記載の消音性除草シート。
【請求項７】
遮光性布状体と消音用布状体の一方又は双方が、着色されてなる請求項１〜６のいずれかに記載の消音性除草シート。
【請求項８】
遮光性布状体の少なくとも片面に熱可塑性樹脂製シートが積層されてなる請求項１〜７のいずれかに記載の消音性除草シート。
【請求項９】
布状体の端部の縦横の延伸糸が熱融着されることによりほつれ防止されてなる請求項１〜７のいずれかに記載の消音性除草シート。
【請求項１０】
消音用布状体に、所定の間隔をおいて色彩の異なる一軸延伸糸が織り込まれてなる請求項１〜９のいずれかに記載の消音性除草シート。
【請求項１１】
除草シート表面に、所定の間隔をおいてラインマークが印刷されてなる請求項１〜９のいずれかに記載の消音性除草シート。
【発明の詳細な説明】
【０００１】
【発明の属する技術分野】
本発明は、消音性除草シート、さらに詳しくは、強度、耐久性に優れ、除草効果が高く、かつ、雨粒等が弾けるために生じる騒音の少ない消音性除草シートに関する。
【０００２】
【従来の技術】
従来、河川の土手、田畑の畦畔、あるいは、鉄道、道路等の盛土の法面は、土砂の流失が多くその防止が重要な課題となっている。また、法面等に雑草が繁茂すると植物に病害虫の発生のおそれが生じることから、頻繁な刈り取り、あるいは、雑草成長の防止措置が必要となっている。しかし、草の刈り取りには多大の労力を必要とし、また、除草剤の散布は環境破壊の面から好ましいものでない。
【０００３】
このような課題を解決する方法として、合成繊維長繊維からなる不織布を敷設することが提案されている（特公平４−５２７２７）。
【０００４】
しかし、かかるシートを敷設して雑草の繁茂を防止するための除草シートとしては各種の性能が要求され、例えば、その上を歩行するためには機械的強度が要求され、また、耐蝕性に優れ、耐久性のよいものであることが必要となる。さらに、雑草防止のために、光線の透過率が低いことが要求されると共に、日光の反射によって環境に悪影響を与えないことも必要となる。
【０００５】
また、遮光性を付与するために、延伸糸を密に織り込んだシート、あるいは、熱可塑性合成樹脂製のシートを積層した除草シートを敷設した場合、雨等の水が当たると除草シートによって弾け、騒音が発生する問題もある。このため、水滴の弾けることによって生じる騒音を防止することも重要となる。
【０００６】
本発明者の知るところでは、従来の除草シートでは、かかる要請を全て満たすものとしては不充分であった。
【０００７】
【発明が解決しようとする課題】
本発明は、機械的強度、耐久性に優れ、光線の透過率が低く、従って除草効果が高く、また、雨粒が弾けることによって生じる騒音の発生のない消音性除草シートを提供するものである。
【０００８】
【課題を解決するための手段】
本発明は、かかる目的を達成するために鋭意検討した結果なされたもので、具体的には、熱可塑性合成樹脂を一軸延伸した延伸糸を密な状態に縦横に交差させて形成した遮光性布状体の上に、一軸延伸した延伸糸を粗な状態に縦横に交差させて形成した布状体又は不織布からなる消音用布状体が重ねられ、遮光性布状体と消音用布状体とが部分的に結合された、光線透過率が１０％未満、質量が５０〜７００ｇ／ｍ2の複層布状体からなることを特徴とする消音性除草シートを提供するものである。
【０００９】
また、本発明は、延伸糸の少なくとも一部にフラットヤーンが用いられてなる上記の消音性除草シート、延伸糸の少なくとも一部に縦方向に小さな切れ目が多数形成されたスプリットヤーンが用いられてなる上記の消音性除草シートを提供するものである。
【００１０】
さらに、遮光性布状体と消音用布状体が両者間に間隙を生じるように部分的に結合してなる上記の消音性除草シート、遮光性布状体と消音用布状体がホットメルト剤で接合されてなる上記の消音性除草シート、遮光性布状体と消音用布状体が二重織りによって構成されてなる上記の消音性除草シート、遮光性布状体と消音用布状体の一方又は双方が着色されてなる上記の消音性除草シート、及び、消音用布状体の少なくとも片面に熱可塑性樹脂製シートが積層されてなる上記の消音性除草シートを提供するものである。
【００１１】
さらに、また、布状体の端部の縦横の延伸糸が熱融着されることによりほつれ防止されてなる上記の消音性除草シート、消音用布状体に所定の間隔をおいて色彩の異なる一軸延伸糸が織り込まれてなる上記の消音性除草シート、及び、除草シート表面に所定の間隔をおいてラインマークが印刷されてなる上記の消音性除草シートを提供するものである。
【００１２】
【発明の実施の形態】
本発明の消音性除草シート１は、図１に示すように、熱可塑性合成樹脂を一軸延伸して形成された延伸糸２から形成された遮光性布状体３の上に延伸糸２から形成された消音用布状体４が重ねられて部分的に結合される。
【００１３】
遮光性布状体３を形成する延伸糸２としては、延伸効果の優れた熱可塑性合成樹脂が用いられ、一般には、高密度ポリエチレン、線状低密度ポリエチレン、エチレン・プロピレン共重合体、ポリプロピレン、ポリエステル、ポリアミド等が単独であるいは適宜組合されて使用される。
【００１４】
本発明において遮光性布状体３を構成する延伸糸２は、遮光性布状体３を構成し得る長尺状物を広く意味し、マルチフィラメント、スパン糸、テープ状物、紐状物、帯状物、モノフィラメント等の線条体を含むものであり、これらは撚りが付与されたものであっても、また、撚りのないものであってもよい。
【００１５】
延伸糸２の構造はいかなるものであってもよく、例えば、図３（Ａ）に示すように、熱可塑性合成樹脂フィルムを所定の幅にスリットして一軸延伸することによってテープ状として用いることができ、また、図３（Ｂ）に示すように、一軸延伸されたテープ状体に多数の切れ目５、５を入れたスプリットヤーンを用いることもできる。さらに、図３（Ｃ）に示すように、テープ状体に極細の縦方向リブ６、６を設けることもでき、リブを設けることによって太陽の反射光が散乱され、環境への影響を低減することができる。
【００１６】
また、その他、丸型、長球状、方形、多角形、その他異型体とすることができ、さらに、異種樹脂の混合物を線条に押出し成形し、その樹脂間を分裂せしめてフィブリル化したダンラインを用いることによってしなやかさを付与することもできる。
【００１７】
一軸延伸された延伸糸２は、一本を単独で使用することも可能であり、また、数本を束ねて用いることも可能である。
【００１８】
延伸糸２は、図４（Ａ）に示すように、基層７単層であってもよく、また、図４（Ｂ）、図４（Ｃ）に示すように、基層７の片面、又は両面に表面層８を形成することができ、表面層８は、接合層、あるいは艶消層として機能させることができる。更に表面層８は、図４（Ｄ）に示すようにシースコア構造、図４（Ｅ）に示すようにサイドバイサイド構造とすることも可能である。
【００１９】
延伸糸２に表面層８を設けたときは、延伸糸２が布状とされた後、延伸糸２間を接合する層として機能させることができる。接合層として機能する表面層８として用いられる熱可塑性合成樹脂としては、低密度ポリエチレン、高密度ポリエチレン、線状低密度ポリプロピレン、エチレン・プロピレン共重合体等のポリオレフィン、ポリエチレンテレフタレート、ポリブチレンテレフタレート等のポリエステル、ナイロン６、ナイロン６６のポリアミド等を挙げることができ、基層７の熱可塑性合成樹脂との関係で基層より低融点の熱可塑性合成樹脂が選択される。
【００２０】
さらに、延伸糸２には無機充填材を添加することが可能で、無機充填材を添加することによって艶消しができ、太陽光の反射を弱めることができる。無機充填材としては、タルク、カーボンブラック、グラファイト、二酸化チタン、シリカ、マイカ、炭酸カルシウム、硫酸カルシウム、炭酸バリウム、炭酸マグネシウム、硫酸マグネシウム、硫酸バリウム、アルミナ、カオリン、炭化ケイ素、金属粉末等を用いることができる。無機充填材の添加は、延伸糸２全体であってもよく、また、前述のように、表面を形成する表面層８に添加することもできる。
【００２１】
さらに、延伸糸２として用いられる基層７又は表面層８を形成する熱可塑性合成樹脂には、目的に応じて各種の添加剤を添加することができる。
【００２２】
具体的には、フェノール系、有機ホスファイト系等の有機リン系、チオエーテル系等の酸化防止剤；ヒンダードアミン系等の光安定剤；ベンゾフェノン系、ベンゾトリアゾール系、ベンゾエート系等の紫外線吸収剤；ノニオン系、カチオン系、アニオン系等の帯電防止剤；ビスアミド系、ワックス系、有機金属塩系等の分散剤；アミド系、ワックス系、有機金属塩系、エステル系等の滑剤；含臭素有機系、リン酸系、三酸化アンチモン、水酸化マグネシウム、赤リン等の難燃剤等が挙げられる。
【００２３】
これら添加剤は、適宜組み合わせて、基層７や表面層８の材料組成物を製造するいずれかの工程で配合される。添加剤の配合は、従来の公知の二軸スクリュー押出機、バンバリーミキサー、ニーダーミキシングロール等の混練装置を用いて所定割合に混合して、これを溶融混練して調製してもよいし、高濃度のいわゆるマスターバッチを調製し、これを希釈して使用するようにしてもよい。
【００２４】
延伸糸２として積層体が使用される場合、積層フラットヤーン、又は、積層スプリットヤーンの成形材料となる積層フィルムを成形する手段としては、自体公知の方法を採用することができ、予め基層７となるフィルムと表面層８となるフィルムを形成してドライラミネート法や熱ラミネート法を用いて複層化する手段や、基層７となるフィルムの表面に表面層８となる熱可塑性合成樹脂をコーティングする方法、予め形成した基層７となるフィルムに表面層８を押出ラミネートする方法、あるいは、多層共押出法によって積層フィルムとして押出成形するなどの公知の手段から適宜選択して用いればよいが、成形の容易さやコスト面、並びに、製品の各層間の接着性の点では、多層共押出法によって基層７と表面層８の積層体を一段で得る方法が望ましい。シースコア構造、あるいは、サイドバイサイド構造については共押出法によるのが一般的である。
【００２５】
また、延伸する手段としては、基層７となるフィルムを一軸方向に延伸した後、表面層８となる熱可塑性合成樹脂を積層し、これをテープ状にスリットしてもよく、あるいは、基層７と表面層８が積層された積層フィルムをスリットする前、又は、スリットした後、一軸方向に延伸することによって得ることもできる。
【００２６】
延伸操作としては、例えば、熱風循環オーブン、熱ロール、熱板等を用いて、一段で、もしくは二段以上の多段で、引取り方向へ２．５〜１２．０倍に延伸し、更に熱風循環式オーブン、熱ロール、熱板等を用いて６０〜１６０℃の温度下に、０〜３０％の弛緩熱処理が施される。延伸倍率は、通常３〜１０倍程度とされる。
【００２７】
延伸糸２の太さはなんらの制限はなく目的に応じて任意に設定することができるが、一般的には、５００〜１００００デシテックス、好ましくは１０００〜５０００デシテックス、糸幅が０．３〜２００ｍｍ、好ましくは１．０〜１００ｍｍ、糸厚５〜５００μｍの範囲とされる。
【００２８】
延伸糸２は、図１に示すように、織成して織布として用いることができ、また、図２に示すように、延伸糸２ａを一方向に並列させ、その上に交差する方向に延伸糸２ｂを並列させてその交点を結着することによってソフとして用いることもできる。また、延伸糸２をタテ、ヨコ、ナナメに交差させてその交点を接合することもできる。
【００２９】
遮光性布状体３は、除草効果を得るために遮光性とされる。布状体に遮光性を付与する方法としては、遮光性布状体３を構成する延伸糸２にアルミニウム粉末等の光反射性粉体、あるいは、カーボンブラック、顔料等の光吸収性粉末を添加し、これを延伸糸２が密になるように織成し、あるいは、交差させて布状体とすることによって行なうことができる。
【００３０】
本発明において、延伸糸２が密な状態とは、経糸、緯糸を構成する延伸糸２がその間に隙間がない状態、又は、極く小さい状態に布状体とした状態を意味し、延伸糸２が粗な状態とは、延伸糸２間に間隙を有する状態を意味する。
【００３１】
本発明消音性除草シート１においては、遮光性布状体３の上に消音用布状体４が重ねられ、遮光性布状体３と消音用布状体４は部分的に結合される。消音用布状体４は、延伸糸２を粗な状態に織成した織布あるいは交差せしめてソフとした布状体、あるいは、不織布を用いて構成することができる。
【００３２】
消音用布状体４として延伸糸２を織成あるいは交差してソフとした布状体を用いるときは、遮光性布状体３の延伸糸２の密度より、延伸糸２の密度が粗となるようにされる外は、遮光性布状体３と同様に構成され、材料樹脂、その成形方法、延伸糸２の構造、布状体の構造等はいずれも遮光性布状体３に準拠して形成することができる。
【００３３】
消音用布状体４を構成する延伸糸２の間隔は、好ましくは、０．５ｍｍ以上、さらに好ましくは３ｍｍ以上となるように織成され、あるいは、交差される。特に好ましくは、下記式（１）で示される空隙率が１０〜８０％、好ましくは３０〜６０％となるように形成される。
【００３４】
【数１】
0004077684.tif 000002
【００３５】
遮光性布状体３と消音用布状体４を結合する方法としては、図１に示すように、遮光性布状体３と消音用布状体４をエチレン・酢酸ビニル共重合体等の熱可塑性樹脂その他ホットメルト剤１１を用いて接合することができる。接合構造は目的に応じて線状、点状等任意に選定することができるが、所定の間隔をおいて線状に接着するのが一般的である。
【００３６】
また、二重織りによって、遮光性布状体３と消音用布状体４を部分的に結合した状態に同時に織成することができる。
【００３７】
遮光性布状体３と消音用布状体４の結合は、ホットメルト剤１１の高さが０．５〜１０ｍｍ、好ましくは２〜６ｍｍとなるように行ない、遮光性布状体３と消音用布状体４間に間隙を有する状態にすることが望ましい。
【００３８】
消音用布状体４には、延伸糸２を構成する基層７又は表面層８、あるいはその両者に顔料を添加して着色することが望ましい。着色の色彩は、本発明を制限するものではないが、環境を損なわないように、落ち着いた色合いとすることが好ましく、黒色、緑色、茶色等とすることが望ましい。
【００３９】
また、図１、図２に示すように、遮光性布状体３の片面又は両面、好ましくは下面に、熱可塑性樹脂製シート１０を積層することができ、熱可塑性樹脂製シート１０の積層によって、除草シート１の敷設面の雨水等による浸水を防止して、敷設面を遮水することができるため、除草効果を上げることができる。また、熱可塑性樹脂製シート１０を着色することによって遮光性を高めることができる。熱可塑性樹脂製シート１０としては、先に延伸糸２について述べたような熱可塑性樹脂、好ましくはポリオレフィンを使用することができ、遮光性を付与する場合には、上述の光反射性粉体、あるいは、光吸収性粉末を添加したものを用いることができる。
【００４０】
熱可塑性樹脂製シート１０としては、フィルム状体、あるいは、不織布を使用することができる。
【００４１】
また、熱可塑性樹脂製シート１０を構成する熱可塑性樹脂には、目的に応じて他の配合物を添加することができ、酸化防止剤、光安定剤、紫外線吸収剤、可塑剤、帯電防止剤分散剤、塩素補足剤、滑剤、難燃剤、顔料、等を添加することもできる。
【００４２】
本発明において、消音性除草シート１は光線透過率が１０％未満、質量が５０〜７００ｇ／ｍ2のシートとされる。光線透過率が１０％以上では除草効果が得難く、また、質量が５０ｇ／ｍ2未満では遮光性の確保が難しくなり、質量が７００ｇ／ｍ2を越えると経済性が悪くなる。
【００４３】
消音性除草シート１に織布、あるいは、不織布を用いたときは、端部のほつれを防止するために、熱刃を用いてヒートカットすることによって端部を熱溶着することが望ましく、また、タックインすることによってほつれを防止することも望ましい方法である。
【００４４】
さらに、布状体に溶融熱可塑性樹脂、ホットメルト剤、あるいは、水系接着剤を塗布することによってほつれを防止することもでき、ほつれ防止のための積層、塗布は、通常、所定の間隔をおいて線状に行なわれる。また、延伸糸２として積層体を用いたときは熱溶着によってほつれを防止することも可能である。
【００４５】
また、図５に示すように、消音性除草シート１には、所定の間隔をおいて色違いの糸１２を織り込んでおくことが好ましい。色違いの糸１２を織り込むことによってシートを敷設したり、ピン、杭等で係止する際に位置決めが容易となる。位置決め用標識は印刷インクを用いて表面にラインマークを印刷することによっても設けることもできる。
【００４６】
さらに、本発明消音性除草シート１には、図６に示すように、必要に応じて不織布等の排水材１３を添着することも可能である。
【００４７】
本発明消音性除草シート１は、田畑の畦畔、河川の土手、鉄道線路の盛土の法面、道路盛土法面、道路中央分離帯、鉄塔下部等に敷設して除草機能を果たすことができる。
【００４８】
本発明消音性除草シート１は、図７に示すように、除草処理すべき場所に重ね代をもって敷設し、杭１４等で係止することによって固定することができる。杭１４としては金属、熱可塑性合成樹脂等の船釘状体、あるいは、Ｕ字状体を用いることができる。
【００４９】
また、本発明消音性除草シート１は除草処理すべき場所の表面に敷設されるのが一般的であるが、栗石等の敷設場所に下敷材として敷設することも可能である。
【００５０】
【実施例】
（実施例１）
緑色顔料（シアニングリーン系）を１．０重量％を含有する高密度ポリエチレン（日本ポリケム社製）を溶融押出機を用いて、インフレーション成形法によってフィルムを成形し、レザーを用いてスリットした。スリットされた樹脂テープは温度１１０〜１２０℃の熱板上で７倍に延伸した後、温度１２０度の熱風循環式オーブン内で６％の弛緩熱処理を行ない、ワインダーに巻き取った。得られた延伸テープの単糸繊度は１９００デシテックス、糸幅は８ｍｍであり、これを縦方向に折り畳み線が生じるように折り畳んで２〜３ｍｍ幅として巻き取った。
【００５１】
得られた延伸テープを用いて、タテ・ヨコ打込み本数１４×１４本の織布を形成し、延伸テープの密な織布を得た。また、同様に上記で得られた延伸テープを用いてタテ・ヨコ打込み本数６×６本を織成して延伸テープが粗な織布を形成した。
【００５２】
延伸テープが密である織布の上に、直径５ｍｍのエチレン・酢酸ビニル共重合体を２０ｃｍの間隔で押出し成形してその上に延伸テープが粗である織布を重ね、軽く押圧することによって三者を結合して消音性除草シートを得た。
【００５３】
得られた二重構造の消音性除草シート（実施例１）、その裏面に６０μｍの厚さに高密度ポリエチレン（日本ポリケム社製）を積層した消音性除草シート（実施例２）、積層シート延伸テープが粗である織布を有しない上記の延伸テープの密な織布のみの積層シート（比較例１）、及び、上記の延伸テープの密な織布に６０μｍの厚さに高密度ポリエチレン（日本ポリケム社製）を積層した積層シートのみの除草シート（比較例２）を敷設して、その上２ｍの高さから２０Ｌ／ｍ2ｍｉｎの水を雨状に散布して発生する騒音の大きさを次の階級で評価した。その結果は表１の通りであった。
【００５４】
Ａ：水滴が打つ音殆どなし
Ｂ：水滴が打つ音が聞こえるが騒々しさはない
Ｃ：水滴がシートを打ち、水滴の弾ける音が騒々しい
【００５５】
【表１】
0004077684.tif 000003
【００５６】
【発明の効果】
本発明は、かかる構成からなるから、機械強度が高く、耐久性に優れると共に、遮光性がよく除草性に優れ、また、雨粒が弾けることによる騒音のない消音性除草シートが得られる。
【図面の簡単な説明】
【図１】本発明消音性除草シートを示す縦断面図
【図２】遮光性布状体の他の例を示す縦断面図
【図３】本発明消音性除草シートに使用される延伸糸の例を示す斜視図
【図４】本発明消音性除草シートに使用される延伸糸の例を示す縦断面図
【図５】本発明消音性除草シートの例を示す斜視図
【図６】本発明消音性除草シートの他の例を示す縦断面図
【図７】本発明消音性除草シートの敷設例を示す斜視図
【符号の説明】
１：消音性除草シート
２：延伸糸
３：遮光性布状体
４：消音用布状体
５：切れ込み
６：リブ
７：基層
８：表面層
１０：熱可塑性樹脂製シート
１１：ホットメルト剤
１２：色違いの糸
１３：排水材
１４：杭
【図１】
0004077684.tif 000004
【図２】
0004077684.tif 000005
【図３】
0004077684.tif 000006
【図４】
0004077684.tif 000007
【図５】
0004077684.tif 000008
【図６】
0004077684.tif 000009
【図７】
0004077684.tif 000010